СОСТАВ ДЛЯ ОТДЕЛКИ БЕТОННЫХ И ШТУКАТУРНЫХ ПОВЕРХНОСТЕЙ
COMPOSITION FOR FINISHING OF CONCRETE AND PLASTERED SURFACES

Изобретение относится к составам, применяемым для отделки бетонных и штукатурных поверхностей.
Известны составы, содержащие цемент, известковое тесто, хлористый кальций, сурик железный (а.с. 666146, С04В 28/18, 1977).
Наиболее близким по технической сущности и достигаемому результату является состав, содержащий полистирольный лак, пигменты (П.Н.Клочанов, А.Е.Суржаненко, И.Ш.Эйдинов. Рецептурно-технологический справочник по отделочным работам. - М.: Стройиздат, 1973, с.100).
Недостатками указанных композиций являются низкая адгезия, низкая морозостойкость покрытий на основе красочных составов.
Задачей изобретения является устранение указанных недостатков.
Поставленная задача решается тем, что состав, включающий полистирол, сольвент, мел, наполнитель, добавку ПАВ, диспергирующую добавку, содержит в качестве добавки ПАВ добавку ОП-4, в качестве диспергирующей добавки ТЕЛАЗ, а в качестве наполнителя смесь песка и глины (цветной песок) при следующем соотношении компонентов, мас.%:
Полистирол
2,25-3,2
Сольвент
16-23,55
Мел
22,81-25
Добавка ПАВ
0,08-0,1
Указанный
наполнитель
48,24-58
Диспергирующая добавка ТЕЛАЗ
0,37-0,4
Наполнитель представляет собой смесь песка и глины, имеющую красно-коричневый цвет. Гранулометрический состав наполнителя, определенный по методу Рутковского, следующий (% по объему): глинистых частиц - 11, песчаных - 77, пылеватых - 12. Наполнитель относится к легким суглинкам. Удельная поверхность
уд.
2
2
3
2
3
2
3
S=679,33 см/г, средний диаметр частиц 33,20 мкм. Химический состав песка следующий, мас.%: SiO - 89,34-95,48; АlО - 2,45-5,06; FеО - 0,11-0,39; п.п.п. - 0,32-1,10. Содержание пигмента в песке 97 кг/м.
ТЕЛАЗ представляет собой продукт конденсации борной кислоты, аминоспиртов и жирных кислот растительного происхождения, по внешнему виду - вязкую текучую жидкость коричневого цвета. Относится к группе дефлокулирующих диспергаторов. ТЕЛАЗ обеспечивает лучшую диспергируемость красочного состава.
Приготовление состава для отделки осуществляют следующим образом. В смеситель любого типа загружают часть расчетного количества сольвента и добавку ОП-4, часть наполнителя, после перемешивания выдерживают 10 минут и добавляют раствор полистирола (оставшееся количество сольвента плюс полистирол), мел, оставшуюся часть наполнителя, ТЕЛАЗ и вновь перемешивают.
Поэтапное введение указанного наполнителя в смесь с добавкой ОП-4 обеспечивает получение в растворе сольвента органоминеральной добавки за счет адсорбции добавки ПАВ на поверхности глинистых частиц, содержащихся в наполнителе. Образовавшаяся органоглина регулирует реологические, технологические свойства краски и является аналогом отечественного органобентонита и зарубежных бентонов, которые широко применяются в производстве лакокрасочных материалов.
Конкретные примеры составов и их свойства приведены в табл. 1, 2.
Таблица 1
Наименование ингредиентов
Составы, маc.%
I
II
III
IV
V
прототип
Полистирол
2,25
3,2
2,7
3,38
2,1
6
Сольвент
23,55
23,11
16
15
24
54
Мел
23,59
25
22,81
22
26
-
Смесь песка и глины (наполнитель)
50,12
48,24
58
59
47,53
-
Добавка ПАВ
0,09
0,08
0,1
0,12
0,07
Пигменты
-
-
-
-
-
40
ТЕЛАЗ
0,4
0,37
0,39
0,5
0,3
-
Таблица 2
Наименование показателей
Составы по примерам
I
II
III
IV
V
прототип
Время высыхания, до степени 3, мин
12
11
12
9
8
8
Адгезия, МПа
1,4
1,5
1,4
1,5
1,2
1,04
Морозостойкость, циклы
16
18
16
12
10
12
Розлив, мин
4
5
5
10
9
10
Испытание на морозостойкость проходило по следующему режиму. Окрашенные предлагаемым составом и прототипом образцы цементно-песчаного раствора после насыщения в воде помещались в морозильную камеру с температурой -15°С и выдерживались 4 часа, после чего помещались в воду с температурой 18-20°С на четыре часа (один цикл). За «отказ» принималось состояние покрытия, характеризуемое III.3 баллами.